(57)【要約】【課題】デバイス不良の発生を低減し、かつ半導体ウエハの欠けや割れを防ぐことができる半導体装置の製造方法を提供すること。【解決手段】半導体ウエハ１をエッチング液や洗浄液などの処理溶液に浸す処理を行うにあたって、まず、半導体ウエハ１を薄化する。ついで、薄化された半導体ウエハ１の外周端部２の全部または一部を樹脂膜３で被覆する。このとき、樹脂膜３の厚みを、局所的に厚くしてもよい。また、樹脂膜３の幅を、局所的に広くしてもよい。樹脂膜３は、処理溶液よりも大きい比重を有する。ついで、外周端部２が被覆された複数の半導体ウエハ１を、キャリアに垂直に配置する。ついで、半導体ウエハ１をキャリアごと処理溶液が満たされた薬液槽に沈めることで、複数の半導体ウエハ１を同時に処理溶液に浸す。【選択図】図３
2012094562.tif 000002
【特許請求の範囲】
【請求項１】
半導体ウエハを所定の処理溶液に浸す処理を行う半導体装置の製造方法であって、
前記半導体ウエハの外周端部を、前記処理溶液よりも比重の大きい部材で被覆する被覆工程と、
外周端部が前記部材で被覆された前記半導体ウエハを前記処理溶液に浸す浸漬工程と、
を含むことを特徴とする半導体装置の製造方法。
【請求項２】
前記被覆工程の前に、前記半導体ウエハを、半導体素子の製造開始時の厚さよりも薄くする薄化工程をさらに含むことを特徴とする請求項１に記載の半導体装置の製造方法。
【請求項３】
前記浸漬工程の後、前記半導体ウエハの外周端部に被覆された前記部材を除去する除去工程をさらに含むことを特徴する請求項１または２に記載の半導体装置の製造方法。
【請求項４】
前記被覆工程では、前記半導体ウエハの外周端部の全部を前記部材で被覆することを特徴とする請求項１〜３のいずれか一つに記載の半導体装置の製造方法。
【請求項５】
前記被覆工程では、前記半導体ウエハの外周端部の一部を前記部材で被覆することを特徴とする請求項１〜３のいずれか一つに記載の半導体装置の製造方法。
【請求項６】
前記被覆工程では、前記半導体ウエハの外周端部を被覆する前記部材の一部の厚みを厚くすることを特徴とする請求項１〜５のいずれか一つに記載の半導体装置の製造方法。
【請求項７】
前記被覆工程では、前記半導体ウエハの外周端部を被覆する前記部材の一部の幅を広くすることを特徴とする請求項１〜６のいずれか一つに記載の半導体装置の製造方法。
【請求項８】
前記部材の比重は、１．０よりも大きいことを特徴とする請求項１〜７のいずれか一つに記載の半導体装置の製造方法。
【請求項９】
前記部材は、前記処理溶液に対する耐性を有することを特徴とする請求項１〜８のいずれか一つに記載の半導体装置の製造方法。
【請求項１０】
前記部材は、アルカリ性の前記処理溶液に対する耐性を有することを特徴とする請求項１〜９のいずれか一つに記載の半導体装置の製造方法。
【請求項１１】
前記被覆工程では、前記半導体ウエハの外周端部に樹脂溶液を付着させ、その付着した樹脂溶液を硬化させることによって、該外周端部に前記部材となる樹脂膜を形成することを特徴とする請求項１〜１０のいずれか一つに記載の半導体装置の製造方法。
【請求項１２】
前記樹脂溶液は、前記処理溶液よりも比重の大きい微粒子を分散させた溶液であることを特徴とする請求項１１に記載の半導体装置の製造方法。
【請求項１３】
前記樹脂溶液は、二酸化ケイ素からなる微粒子を分散させた溶液であることを特徴とする請求項１１に記載の半導体装置の製造方法。
【請求項１４】
前記樹脂膜は、フォトレジストで形成されることを特徴とする請求項１１〜１３のいずれか一つに記載の半導体装置の製造方法。
【請求項１５】
前記除去工程では、フォトレジストを剥離するための薬液に前記半導体ウエハを浸して、該半導体ウエハの外周端部を被覆する前記樹脂膜を除去することを特徴とする請求項１１〜１４のいずれか一つに記載の半導体装置の製造方法。
【請求項１６】
前記被覆工程では、前記部材で前記半導体ウエハの外周端部を挟み込んで、該外周端部を前記部材で被覆することを特徴とする請求項１〜１０のいずれか一つに記載の半導体装置の製造方法。
【請求項１７】
前記部材は、絶縁物または絶縁物で被覆された金属からなることを特徴とする請求項１６に記載の半導体装置の製造方法。
【請求項１８】
前記浸漬工程では、前記半導体ウエハの表面が前記処理溶液の液面に対して垂直になる角度で、該半導体ウエハを該処理溶液に浸すことを特徴とする請求項１〜１７のいずれか一つに記載の半導体装置の製造方法。
【請求項１９】
前記浸漬工程では、複数の前記半導体ウエハを同時に前記処理溶液に浸すことを特徴とする請求項１〜１８のいずれか一つに記載の半導体装置の製造方法。
【請求項２０】
前記浸漬工程では、搬送治具に複数の前記半導体ウエハを並べて配置し、該半導体ウエハを該搬送治具ごと前記処理溶液に浸すことを特徴とする請求項１〜１９のいずれか一つに記載の半導体装置の製造方法。
【請求項２１】
前記浸漬工程では、エッチング処理または洗浄処理が行われることを特徴とする請求項１〜２０のいずれか一つに記載の半導体装置の製造方法。
【発明の詳細な説明】
【技術分野】
【０００１】
この発明は、半導体装置の製造方法に関する。
【背景技術】
【０００２】
半導体装置の製造工程において、半導体ウエハにエッチングや洗浄処理などを行う際に、複数枚のウエハをまとめて同時に処理するバッチ処理が公知である。図１３は、従来のバッチ処理によるエッチングや洗浄処理について模式的に示す説明図である。図１３に示すように、半導体ウエハ１を搬送するための搬送治具（キャリア）１００のスロット内に半導体ウエハ１の外周端部を挿入し、一定の間隔をおいて、複数枚の半導体ウエハ１を垂直に配置する。そして、半導体ウエハ１を、キャリア１００ごと薬液２０１で満たされた薬液槽２００の中に浸す。これにより、複数の半導体ウエハ１に同時にウエットエッチングや洗浄処理（以下、バッチウエット処理とする）が行われる。
【０００３】
バッチウエット処理で用いられるエッチング液や洗浄液などの薬液２０１は、水（Ｈ2Ｏ）を溶媒とする溶液である場合が多い。このため、バッチウエット処理中に、薬液２０１中の水や、薬液２０１中に溶け込んでいる炭酸ガス（ＣＯ2）や酸素ガス（Ｏ2）、水素ガス（Ｈ2）などが気化することによって、またはエッチングや溶解などの化学反応によって、薬液２０１中に気泡が発生し、気泡が半導体ウエハ１に付着することがある。半導体ウエハ１に付着した気泡は、その体積に相当する薬液２０１の重量に等しい浮力を受ける。この浮力によって、キャリア１００内に配置された半導体ウエハ１に、鉛直上方に押し上げられる方向に力が働く。
【０００４】
気泡の付着による半導体ウエハの浮き上がりを防止するために、半導体ウエハを押さえるための機構を備えた装置として、薬液槽を有し、被処理物を上記薬液槽中の薬液にキャリアを用いることなく浸漬することにより上記被処理物の薬液処理を行う薬液処理装置において、上記薬液に上記被処理物を浸漬する際に生じる上記被処理物の浮き上がりを抑制する手段を有し、上記浮き上がりを抑制する手段が、上記被処理物を上から押さえることができるように構成されている装置が提案されている（例えば、下記特許文献１参照。）。
【０００５】
また、別の装置として、基板の収容・搬出の際には耐蝕シリンダの作動片が移動部材を許容位置に揺動させ、基板を処理する際には耐蝕シリンダの作動片が移動部材を規制位置に揺動させ、耐蝕シリンダの作動片を進退させるだけで、処理槽内における基板の移動を規制する装置が提案されている（例えば、下記特許文献２参照。）。
【０００６】
また、支持基板を貼り合わせて補強された半導体ウエハにエッチングや洗浄処理を行う際に、半導体ウエハと支持ウエハの隙間への薬液の侵入や浸透を防ぐ方法として、半導体素子の製造開始時の厚さよりも薄くされた薄化ウエハ、または薄化ウエハが支持ウエハに貼り合わされた状態の貼り合わせ体の外周端部の一部を樹脂溶液の中に所定の深さだけ浸漬させ、その状態で薄化ウエハまたは貼り合わせ体を回転させて外周端部の全部に樹脂溶液を付着させながら、その付着した樹脂溶液を硬化させる方法が提案されている（例えば、下記特許文献３参照。）。
【先行技術文献】
【特許文献】
【０００７】
【特許文献１】特開平１１−３５４４０８号公報
【特許文献２】特開２００４−３３８９２４号公報
【特許文献３】特開２００６−３５２０７８号公報
【発明の概要】
【発明が解決しようとする課題】
【０００８】
しかしながら、発明者が鋭意研究を重ねた結果、次のことが判明した。図１４は、従来のバッチ処理によるエッチングや洗浄処理の過程について模式的に示す説明図である。気泡２０２の付着による半導体ウエハ１の浮き上がりは、半導体ウエハ１の厚さと、薬液２０１の種類や温度、浸漬時間などバッチウエット処理の処理条件に依存する。半導体ウエハ１の材料であるシリコン（Ｓｉ）の比重は２．３３であり、水を溶媒とする薬液２０１の比重（≒１．０）よりも大きい。このため、半導体ウエハ１が標準的な厚さである場合、キャリア１００のスロットから半導体ウエハ１が抜けて浮き上がることはない。
【０００９】
また、半導体ウエハ１が標準的な厚さであれば、半導体ウエハ１に付着した気泡２０２は、例えば、キャリア１００を揺り動かしたり、薬液槽２００内の薬液２０１を強制的に流動させたりするなどによって、半導体ウエハ１に振動や衝撃を与えて取り除くことができる。ここで、半導体ウエハ１の標準的な厚さとは、直径６インチの半導体ウエハで５００〜６７５μｍ、直径８インチの半導体ウエハで５００〜８００μｍである。
【００１０】
しかし、縦型ＩＧＢＴ（絶縁ゲート型バイポーラトランジスタ）や縦型ＭＯＳＦＥＴ（絶縁ゲート型電解効果トランジスタ）などの縦型パワー半導体装置は、電気的な損失を低減するために、半導体ウエハ１の厚さを標準的な厚さよりも薄くしている。半導体ウエハ１の厚さが薄い場合、図１４に示すように、半導体ウエハ１に付着する気泡２０２によって、半導体ウエハ１が浮き上がってしまうことがわかった。また、半導体ウエハ１に付着した気泡２０２を取り除くために、上述したように半導体ウエハ１に振動や衝撃を与えた場合、キャリア１００等や治具等との接触や摩擦によって、半導体ウエハ１の外周端部が欠けたり、半導体ウエハ１が割れたりしてしまう虞が生じる。
【００１１】
例えば、半導体ウエハ１が浮き上がってしまう場合の、半導体ウエハ１の厚さと薬液２０１の条件等との関係の一例について説明する。半導体ウエハ１が２００〜３００μｍの厚さに薄化されている場合、フッ化水素（ＨＦ）水溶液に室温で数分程度浸漬したとしても（酸化膜除去処理）、半導体ウエハ１に付着する気泡の数は少ないため、半導体ウエハ１が浮き上がることはない。
【００１２】
しかし、７０℃以上の温度に保ったＴＭＡＨ（水酸化テトラメチルアンモニウム）水溶液に半導体ウエハ１を数時間浸す場合には（シリコンのアルカリエッチング）、シリコンのエッチング反応により水素ガスが発生し、半導体ウエハ１に付着する気泡の数が多くなるので、半導体ウエハ１の厚さが２００〜３００μｍ程度あってとしても、半導体ウエハ１が浮き上がってしまう。
【００１３】
また、耐圧６００Ｖクラスのフィールドストップ構造を備えたＩＧＢＴでは、半導体ウエハの最終的な厚さは、６０〜１００μｍ程度となる。このように極端に薄化された半導体ウエハに対してバッチウエット処理を行う場合、上述した比較的気泡の付着が少ないフッ酸水溶液を用いた場合であっても、半導体ウエハ１は浮き上がってしまう。
【００１４】
半導体ウエハ１が浮き上がってしまった場合、図１４に示すように、半導体ウエハ１の端部３０１が薬液２０１の液面から上側にはみ出し、エッチング不足や洗浄不足などが生じるため、半導体ウエハ１の浮き上がりは、デバイス不良を引き起こす原因となっている。
【００１５】
図１５は、搬送治具から浮き上がった半導体ウエハを模式的に示す説明図である。図１６は、従来の半導体ウエハを押さえる機構を備えた搬送治具について模式的に示す説明図である。図１５，１６では、半導体ウエハ１が浮き上がった様子を明確に示すために、薬液槽および薬液は図示省略する。図１６に示すように、キャリア１００内に並べた半導体ウエハ１の上に、全ての半導体ウエハ１を押さえるための棒状の部材（以下、ウエイト材とする）１０１を載せて、キャリア１００から浮き上がる半導体ウエハ３０２を（図１５）押さえる方法が提案されている。
【００１６】
しかしながら、半導体ウエハ１は、薄化されることによって、その端部が鋭く尖った状態になっている（以下、ナイフエッジ化とする、不図示）。このため、ウエイト材１０１が、半導体ウエハ１の端部に突き刺さってしまい、半導体ウエハ１から外れなくなるという問題が生じる。このため、このような方法によって、半導体ウエハ１の浮き上がりを防止することが困難となっている。
【００１７】
この発明は、上述した従来技術による問題点を解消するため、デバイス不良の発生を低減することができる半導体装置の製造方法を提供することを目的とする。また、半導体ウエハの欠けや割れを防ぐことができる半導体装置の製造方法を提供することを目的とする。
【課題を解決するための手段】
【００１８】
上述した課題を解決し、本発明の目的を達成するため、請求項１の発明にかかる半導体装置の製造方法は、半導体ウエハを所定の処理溶液に浸す処理を行う半導体装置の製造方法であって、前記半導体ウエハの外周端部を、前記処理溶液よりも比重の大きい部材で被覆する被覆工程と、外周端部が前記部材で被覆された前記半導体ウエハを前記処理溶液に浸す浸漬工程と、を含むことを特徴とする。
【００１９】
また、請求項２の発明にかかる半導体装置の製造方法は、請求項１に記載の発明において、前記被覆工程の前に、前記半導体ウエハを、半導体素子の製造開始時の厚さよりも薄くする薄化工程をさらに含むことを特徴とする。
【００２０】
また、請求項３の発明にかかる半導体装置の製造方法は、請求項１または２に記載の発明において、前記浸漬工程の後、前記半導体ウエハの外周端部に被覆された前記部材を除去する除去工程をさらに含むことを特徴する。
【００２１】
また、請求項４の発明にかかる半導体装置の製造方法は、請求項１〜３のいずれか一つに記載の発明において、前記被覆工程では、前記半導体ウエハの外周端部の全部を前記部材で被覆することを特徴とする。
【００２２】
また、請求項５の発明にかかる半導体装置の製造方法は、請求項１〜３のいずれか一つに記載の発明において、前記被覆工程では、前記半導体ウエハの外周端部の一部を前記部材で被覆することを特徴とする。
【００２３】
また、請求項６の発明にかかる半導体装置の製造方法は、請求項１〜５のいずれか一つに記載の発明において、前記被覆工程では、前記半導体ウエハの外周端部を被覆する前記部材の一部の厚みを厚くすることを特徴とする。
【００２４】
また、請求項７の発明にかかる半導体装置の製造方法は、請求項１〜６のいずれか一つに記載の発明において、前記被覆工程では、前記半導体ウエハの外周端部を被覆する前記部材の一部の幅を広くすることを特徴とする。
【００２５】
また、請求項８の発明にかかる半導体装置の製造方法は、請求項１〜７のいずれか一つに記載の発明において、前記部材の比重は、１．０よりも大きいことを特徴とする。
【００２６】
また、請求項９の発明にかかる半導体装置の製造方法は、請求項１〜８のいずれか一つに記載の発明において、前記部材は、前記処理溶液に対する耐性を有することを特徴とする。
【００２７】
また、請求項１０の発明にかかる半導体装置の製造方法は、請求項１〜９のいずれか一つに記載の発明において、前記部材は、アルカリ性の前記処理溶液に対する耐性を有することを特徴とする。
【００２８】
また、請求項１１の発明にかかる半導体装置の製造方法は、請求項１〜１０のいずれか一つに記載の発明において、前記被覆工程では、前記半導体ウエハの外周端部に樹脂溶液を付着させ、その付着した樹脂溶液を硬化させることによって、該外周端部に前記部材となる樹脂膜を形成することを特徴とする。
【００２９】
また、請求項１２の発明にかかる半導体装置の製造方法は、請求項１１に記載の発明において、前記樹脂溶液は、前記処理溶液よりも比重の大きい微粒子を分散させた溶液であることを特徴とする。
【００３０】
また、請求項１３の発明にかかる半導体装置の製造方法は、請求項１１に記載の発明において、前記樹脂溶液は、二酸化ケイ素からなる微粒子を分散させた溶液であることを特徴とする。
【００３１】
また、請求項１４の発明にかかる半導体装置の製造方法は、請求項１１〜１３のいずれか一つに記載の発明において、前記樹脂膜は、フォトレジストで形成されることを特徴とする。
【００３２】
また、請求項１５の発明にかかる半導体装置の製造方法は、請求項１１〜１４のいずれか一つに記載の発明において、前記除去工程では、フォトレジストを剥離するための薬液に前記半導体ウエハを浸して、該半導体ウエハの外周端部を被覆する前記樹脂膜を除去することを特徴とする。
【００３３】
また、請求項１６の発明にかかる半導体装置の製造方法は、請求項１〜１０のいずれか一つに記載の発明において、前記被覆工程では、前記部材で前記半導体ウエハの外周端部を挟み込んで、該外周端部を前記部材で被覆することを特徴とする。
【００３４】
また、請求項１７の発明にかかる半導体装置の製造方法は、請求項１６に記載の発明において、前記部材は、絶縁物または絶縁物で被覆された金属からなることを特徴とする。
【００３５】
また、請求項１８の発明にかかる半導体装置の製造方法は、請求項１〜１７のいずれか一つに記載の発明において、前記浸漬工程では、前記半導体ウエハの表面が前記処理溶液の液面に対して垂直になる角度で、該半導体ウエハを該処理溶液に浸すことを特徴とする。
【００３６】
また、請求項１９の発明にかかる半導体装置の製造方法は、請求項１〜１８のいずれか一つに記載の発明において、前記浸漬工程では、複数の前記半導体ウエハを同時に前記処理溶液に浸すことを特徴とする。
【００３７】
また、請求項２０の発明にかかる半導体装置の製造方法は、請求項１〜１９のいずれか一つに記載の発明において、前記浸漬工程では、搬送治具に複数の前記半導体ウエハを並べて配置し、該半導体ウエハを該搬送治具ごと前記処理溶液に浸すことを特徴とする。
【００３８】
また、請求項２１の発明にかかる半導体装置の製造方法は、請求項１〜２０のいずれか一つに記載の発明において、前記浸漬工程では、エッチング処理または洗浄処理が行われることを特徴とする。
【００３９】
上述した発明によれば、半導体ウエハの外周端部を、処理溶液よりも比重の大きい部材で被覆する。これにより、半導体ウエハを処理溶液に浸したときに、部材が半導体ウエハの重り（ウエイト)として作用する。このため、バッチウエット処理によって半導体ウエハに気泡が付着して鉛直上方に押し上げられる方向に力が働いたとしても、半導体ウエハが浮き上がることを抑制することができる。
【００４０】
また、半導体ウエハの外周端部が部材で被覆されているため、半導体ウエハの外周端部が補強される。このため、半導体ウエハに付着した気泡を取り除くために半導体ウエハに振動や衝撃を与えたとしても、キャリア等や治具等との接触や摩擦から半導体ウエハを保護することができる。
【００４１】
また、請求項１２，１３によれば、部材となる樹脂膜の比重を処理溶液の比重よりもさらに大きくすることができる。
【発明の効果】
【００４２】
本発明にかかる半導体装置の製造方法によれば、デバイス不良の発生を低減することができるという効果を奏する。また、半導体ウエハの欠けや割れを防ぐことができるという効果を奏する。
【図面の簡単な説明】
【００４３】
【図１】実施の形態１にかかる半導体装置の製造方法について順に示す説明図である。
【図２】実施の形態１にかかる半導体装置の製造方法について順に示す説明図である。
【図３】実施の形態１にかかる半導体装置の製造方法について順に示す説明図である。
【図４】実施の形態１にかかる半導体装置の製造方法について順に示す説明図である。
【図５】実施の形態２にかかる半導体装置の製造方法について示す説明図である。
【図６】半導体ウエハを被覆する範囲の一例について示す説明図である。
【図７】半導体ウエハを被覆する範囲の一例について示す説明図である。
【図８】半導体ウエハを被覆する範囲の一例について示す説明図である。
【図９】半導体ウエハを被覆する範囲の一例について示す説明図である。
【図１０】半導体ウエハを被覆する範囲の一例について示す説明図である。
【図１１】半導体ウエハを被覆する範囲の一例について示す説明図である。
【図１２】樹脂溶液を塗布するための装置の一例を示す斜視図である。
【図１３】従来のバッチ処理によるエッチングや洗浄処理について模式的に示す説明図である。
【図１４】従来のバッチ処理によるエッチングや洗浄処理の過程について模式的に示す説明図である。
【図１５】搬送治具から浮き上がった半導体ウエハを模式的に示す説明図である。
【図１６】従来の半導体ウエハを押さえる機構を備えた搬送治具について模式的に示す説明図である。
【発明を実施するための形態】
【００４４】
以下に添付図面を参照して、この発明にかかる半導体装置の製造方法の好適な実施の形態を詳細に説明する。なお、以下の実施の形態の説明および添付図面において、同様の構成には同一の符号を付し、重複する説明を省略する。
【００４５】
（実施の形態１）
図１〜４は、実施の形態１にかかる半導体装置の製造方法について順に示す説明図である。半導体ウエハを所定の処理溶液に浸し、ウエットエッチングや洗浄処理（バッチウエット処理）を行う過程について示している。所定の処理溶液とは、例えば、エッチング液や、半導体ウエハの表面に付着した付着物を除去するための洗浄液である。ここでは、半導体ウエハをエッチング液に接触させ、半導体ウエハに半導体素子の構造部を形成する場合について説明する。
【００４６】
まず、図２に示すように、半導体ウエハ１の表面全体を例えば研削またはエッチングし、半導体ウエハ１の厚さを、半導体素子の製造開始時の厚さ（図１）よりも薄くする（薄化工程）。このとき、半導体ウエハ１の端部は、例えば、鋭く尖った状態になる（ナイフエッジ化）。
【００４７】
ついで、図３に示すように、半導体ウエハ１の外周端部２に、おもて面から裏面に跨って樹脂膜（部材）３を形成し、外周端部２を樹脂膜３で被覆する（被覆工程）。樹脂膜３は、後の浸漬工程において半導体ウエハ１が浸される処理溶液よりも大きい比重を有する。具体的には、樹脂膜３の比重は、１．０よりも大きい。つまり、樹脂膜３の比重は、水を溶媒とする処理溶液の比重（≒１．０）よりも大きいのが好ましい。
【００４８】
また、樹脂膜３は、処理溶液に対する耐性を有する。具体的には、樹脂膜３は、エッチング液として用いられるアルカリ性の処理溶液に対する耐性を有する。例えば、アルカリ溶液を用いて半導体ウエハ１にウエットエッチングを行う場合、樹脂膜３は、フォトレジストであってもよい。これにより、半導体ウエハ１を処理溶液に浸したときに、樹脂膜３が溶けてしまうことを防止することができる。
【００４９】
また、樹脂膜３は、後の除去工程において樹脂膜３を剥離するための薬液で容易に除去することができる材質であることが望ましい。例えば、樹脂膜３としてフォトレジスト膜を形成した場合、半導体ウエハ１の外周端部２に被覆されたフォトレジスト膜を、フォトレジストを剥離するための薬液（フォトレジスト剥離液）によって容易に除去することができる。
【００５０】
具体的には、被覆工程では、半導体ウエハ１の外周端部２に樹脂溶液を付着させ、その付着した樹脂溶液を硬化させる。これにより、半導体ウエハ１の外周端部２を樹脂膜３で被覆することができる。半導体ウエハ１の外周端部２に樹脂溶液を付着させる装置（図１２参照）の一例については後述する。
【００５１】
樹脂溶液として、例えばネガ型フォトレジストを用いてもよい。また、樹脂溶液は、処理溶液よりも比重の大きい微粒子を分散させた溶液であってもよい。好適には、樹脂溶液は、より比重の大きい材料からなる微粒子を分散させた溶液であるのが望ましく、例えば二酸化ケイ素（ＳｉＯ2：比重＝２．５程度）からなる微粒子を分散させた溶液であってもよい。
【００５２】
また、樹脂溶液は、金属微粒子を分散させた溶液であってもよい。金属微粒子として、例えば、アルミニウム（Ａｌ）やチタン（Ｔｉ）を用いてもよい。その理由は、デバイス特性を悪化させる原因となる金属汚染が比較的発生しにくい金属であるからである。また、半導体装置の製造過程において、アルミニウムやチタンを除去するためのエッチング液が一般的に広く用いられており、金属微粒子の残渣除去を容易に行うことができるからである。
【００５３】
より具体的には、被覆工程では、例えばアルカリ溶液を用いて半導体ウエハ１にエッチングを行う場合、半導体ウエハ１の外周端部２にフォトレジスト溶液を付着させ、この付着されたフォトレジスト溶液を硬化させる。フォトレジスト溶液として、例えば、東京応化工業株式会社（登録商標）製の半導体用ネガ型フォトレジストＯＭＲ（登録商標）−８３を用いてもよい。この半導体用ネガ型フォトレジストは、東京応化工業株式会社製のフォトレジスト剥離液ＯＭＲ−５０２もしくはＯＭＲ−５０２Ａによって容易に除去することができる。
【００５４】
また、被覆工程では、半導体ウエハ１の外周端部２の全部を樹脂膜３で被覆してもよいし、半導体ウエハ１の外周端部２の一部を樹脂膜３で被覆してもよい。また、半導体ウエハ１の外周端部２の一部の樹脂膜３の厚みを厚くしてもよいし、半導体ウエハ１の外周端部２の一部の樹脂膜３の幅を広くしてもよい。ここで、樹脂膜３の幅とは、半導体ウエハ１の表面の樹脂膜３で被覆された部分の、外周端部２から中央部側の端部までの長さである。樹脂膜３を被覆する位置や、樹脂膜３の厚さおよび幅については、後述する。
【００５５】
ついで、フォトリソグラフィによって、半導体ウエハ１の表面に、例えば、半導体素子の構造部の回路パターンが開口したレジストマスク（不図示）を形成する。半導体ウエハ１の表面に、半導体素子の構造部の回路パターンが開口したレジストマスクを形成する処理は、後述する浸漬工程の前であればよく、例えば薄化工程の前に行ってもよい。
【００５６】
ついで、図４に示すように、半導体ウエハ１を搬送するための搬送治具（キャリア）１０のスロット（不図示）内に半導体ウエハ１の外周端部を挿入し、一定の間隔をおいて、複数枚の半導体ウエハ１を配置する。キャリア１０は、例えばポリテトラフルオロエチレン（ｐｏｌｙｔｅｔｒａｆｌｕｏｒｏｅｔｈｙｌｅｎｅ：ＰＴＦＥ）などの絶縁物からなる。
【００５７】
ついで、半導体ウエハ１の表面が薬液槽内のエッチング液の液面に対して垂直となる角度で、半導体ウエハ１をキャリア１０ごとエッチング液で満たされた薬液槽（不図示）に沈める（浸漬工程：例えば、図１３参照）。例えば、図４に示すように、作業台（不図示：紙面下側）に置かれたキャリア１０内に、作業台の表面に対して半導体ウエハ１の表面が垂直になるように半導体ウエハ１を配置する。そして、例えば作業台に置かれた薬液槽内のエッチング液中に、作業台上に置かれた状態でキャリア１０を沈める。これにより、複数の半導体ウエハ１が同時にエッチング液に浸される。
【００５８】
ここで、浸漬工程を行う前に、半導体ウエハ１の表面には、半導体素子の構造部の回路パターンが開口したレジストマスクが形成されている。このため、浸漬工程によって、複数の半導体ウエハ１に同時にエッチング処理が行われ、半導体ウエハ１の一方の主面または両方の主面に、半導体素子の構造部（不図示）が形成される。
【００５９】
これ以降の処理は、半導体ウエハ１の外周端部２に樹脂膜３を付着させた状態のまま行う。このため、半導体ウエハ１の外周端部２が欠けたり、半導体ウエハ１が割れたりするのを防ぐことができる。このようにして、半導体ウエハ１に例えば半導体素子が形成された半導体装置が完成する。
【００６０】
ついで、半導体ウエハ１の外周端部２に被覆された樹脂膜３を除去する（除去工程：不図示）。具体的には、除去工程では、例えば樹脂膜３としてフォトレジストを形成した場合、フォトレジスト剥離液に半導体ウエハ１を浸し、該半導体ウエハ１の外周端部２を被覆するフォトレジスト膜を溶して除去する。半導体素子の構造部が形成された直後に除去工程を行う場合には、半導体ウエハ１の表面に形成されたレジストマスクとともに樹脂膜３を除去してもよい。
【００６１】
また、除去工程では、樹脂膜３内に微粒子が含まれる場合、この微粒子ごと樹脂膜３を除去する。このため、除去工程後に、半導体ウエハ１の表面に微粒子が再付着して残ってしまった場合、さらに、半導体ウエハ１をフッ酸水溶液に浸漬させて微粒子の残渣を除去してもよい。また、半導体ウエハ１のダイシング工程などによって、半導体ウエハ１の外周端部２が切断される場合などには、除去工程を行わなくてもよい。
【００６２】
また、除去工程では、剥離液による樹脂膜３の除去に時間がかかってしまう場合には、半導体ウエハ１から機械的に剥離（ピール）してもよい。この場合、半導体ウエハ１から樹脂膜３を剥離しやすいように、半導体ウエハ１に対して、予め樹脂膜３の接着力を低下させるような表面処理を施しておくことが望ましい。
【００６３】
また、上述した浸漬工程としてエッチング処理を行っているが、これに限らず、浸漬工程として半導体ウエハ１の洗浄処理を行ってもよい。この場合、例えば、処理溶液として酸やアルカリ系の薬液を用い、酸やアルカリ系の薬液に対する耐性を有する樹脂溶液を用いてもよい。
【００６４】
以上、説明したように、実施の形態１によれば、半導体ウエハ１の外周端部２を、処理溶液よりも比重の大きい樹脂膜３で被覆する。これにより、半導体ウエハ１を処理溶液に浸したときに、樹脂膜３が半導体ウエハ１の重り（ウエイト)として作用する。このため、バッチウエット処理によって半導体ウエハ１に気泡が付着して鉛直上方に押し上げられる方向に力が働いたとしても、半導体ウエハ１が浮き上がることを抑制することができる。したがって、半導体ウエハ１の浮き上がりを原因とするデバイス不良を低減することができる。
【００６５】
また、半導体ウエハ１の外周端部２が樹脂膜３で被覆されているため、半導体ウエハ１の外周端部２が補強される。このため、半導体ウエハ１に付着した気泡を取り除くために半導体ウエハ１に振動や衝撃を与えたとしても、キャリア１０等や治具等との接触や摩擦から半導体ウエハ１を保護することができる。これにより、半導体ウエハ１の欠けや割れを防止することができる。
【００６６】
また、半導体ウエハ１の外周端部２が樹脂膜３で被覆されているため、半導体ウエハ１をエッチングしても、半導体ウエハ１の外周端部２のレジストマスクが形成されていない外周端部２の部分で、意図しないエッチングがなされることを防止することができる。これにより、半導体ウエハ１の外周端部２が部分的に薄くなることを防止することができる。したがって、半導体ウエハ１の強度を向上することができる。
【００６７】
また、半導体ウエハ１の外周端部２に、微粒子を分散させた樹脂溶液を付着させ、この付着させた樹脂溶液を硬化させることで、半導体ウエハ１の外周端部２を樹脂膜３で被覆する。これにより、さらに樹脂膜３の比重を処理溶液の比重よりも大きくすることができる。
【００６８】
外周端部２が樹脂膜３で被覆された複数枚の半導体ウエハ１のエッチングや洗浄処理を、バッチ処理によって一括して行う。このため、デバイス不良を低減し、かつ半導体ウエハ１の欠けや割れを防止するとともに、複数枚の半導体ウエハ１を効率的に処理することができる。
【００６９】
（実施の形態２）
図５は、実施の形態２にかかる半導体装置の製造方法について示す説明図である。実施の形態１において、さらに、半導体ウエハ１を押さえるための機構を備えていてもよい。
【００７０】
実施の形態２では、図５に示すように、キャリア１０内に複数の半導体ウエハ１を並べた後に、半導体ウエハ１の上に棒状の部材（ウエイト材）１１を載せて、全ての半導体ウエハ１を上側から押さえる。ウエイト材１１は、例えばポリテトラフルオロエチレンなどの絶縁物であってもよい。ついで、浸漬工程以降の処理を、実施の形態１と同様に行う。それ以外の構成および処理工程は、実施の形態１と同様である。
【００７１】
以上、説明したように、実施の形態２によれば、実施の形態１と同様の効果を得ることができる。また、半導体ウエハ１の外周端部２が樹脂膜３によって保護されているため、半導体ウエハ１の外周端部２がナイフエッジ化されていても、半導体ウエハ１がウエイト部材１１に突き刺さって外れなくなるという不具合を低減することができる。これにより、半導体ウエハ１の外周端部２を樹脂膜３で被覆するとともに、ウエイト材１１を併用して、半導体ウエハ１の浮き上がりを抑制することができる。
【００７２】
（実施の形態３）
実施の形態１，２に示す被覆工程において、半導体ウエハ１の外周端部２を被覆する部材を、樹脂膜に代えて、絶縁物や絶縁物で被覆された部材としてもよい。
【００７３】
実施の形態３では、被覆工程において、半導体ウエハ１の外周端部２を、絶縁物や絶縁物で被覆された部材（以下、取付部材とする）で挟み込んで、半導体ウエハ１の外周端部２に取付部材を取り付ける。つまり、取付部材は、半導体ウエハ１の外周端部２に接着せずに機械的に取り付けられる。
【００７４】
例えば、絶縁物からなる取付部材を用いる場合、絶縁物に設けられた溝に半導体ウエハ１が挿入されることにより、絶縁物の弾性力によって半導体ウエハ１の外周端部２が機械的に挟み込まれる。また、取付部材として絶縁物で被覆された金属を用いる場合、例えばクリップなどのように金属の弾性力によって、半導体ウエハ１の外周端部２を挟み込む。
【００７５】
ついで、取付部材が取り付けられた半導体ウエハ１を、実施の形態１と同様に処理溶液に浸す（浸漬工程）。これ以降の処理は、半導体ウエハ１の外周端部２に取付部材を取り付けた状態のまま行う。ここで、取付部材は半導体ウエハ１に接着されていない。このため、後の除去工程では、取付部材を半導体ウエハ１から機械的に取り外すことができる。それ以外の工程は、実施の形態１と同様である。
【００７６】
取付部材として、例えばポリテトラフルオロエチレンなどの絶縁物や、ポリテトラフルオロエチレンなどで被覆された金属を用いるのがよい。その理由は、ポリテトラフルオロエチレンが、様々な薬液に対する耐性を有し、かつその比重が処理溶液に比べて大きいからである。また、ポリテトラフルオロエチレンなどで被覆された金属は、ポリテトラフルオロエチレンのみを用いる場合に比べて、より比重を大きくすることができ、かつ構造が簡易であり、加工が容易であるからである。
【００７７】
取付部材の条件は、実施の形態１における樹脂膜と同様である。取付部材が取り付けられた半導体ウエハ１の外観は、例えば、実施の形態１と同様である。また、半導体ウエハ１の外周端部２の全体を樹脂膜で被覆した後に、半導体ウエハ１の外周端部２の一部に取付部材を取り付けてもよい。
【００７８】
以上、説明したように、実施の形態３によれば、実施の形態１と同様の効果を得ることができる。また、取付部材は、半導体ウエハ１に接着されないため、剥離液によって溶解することなく、容易に取り外すことができる。これにより、取付部材を再利用することができる。
【００７９】
（実施の形態４）
実施の形態１〜３における半導体ウエハ１の外周端部２を被覆する部材の膜厚と、半導体ウエハ１の表面の部材で被覆された部分の、外周端部２から中央部側の端部までの長さ（以下、部材の幅とする）について説明する。ここでは、半導体ウエハ１の外周端部２を樹脂膜で被覆した場合を例に説明する。
【００８０】
図６〜１１は、半導体ウエハを被覆する範囲の一例について示す説明図である。ここでは、図６に示すように、オリエンテーションフラット部２０が形成された半導体ウエハ２１を用いて説明する。図７に示すように、厚さ等にむらのない樹脂膜２２で半導体ウエハ２１の外周端部２（オリエンテーションフラット部２０を含む）の全体を被覆してもよい。
【００８１】
図８に示すように、オリエンテーションフラット部２０を被覆する樹脂膜２２の幅と円弧部分２３を被覆する樹脂膜２２の幅を変えてもよい。この場合、まず、厚さにムラのない樹脂膜２２で半導体ウエハ２１の外周端部２（オリエンテーションフラット部２０を含む）の全体を被覆した後、再度、樹脂膜２２の幅を広げて円弧部分２３を被覆する。例えば、半導体ウエハ２１の中心を基準としてオリエンテーションフラット部２０の反対側の円弧部分２３を被覆する樹脂膜２２の幅を広くしてもよい。
【００８２】
図９に示すように、半導体ウエハ２１の円弧部分２３のみを樹脂膜２２によって被覆してもよい。このとき、半導体ウエハ２１の中心を基準としてオリエンテーションフラット部２０の反対側の円弧部分２３を被覆する樹脂膜２２の幅を最も広くし、オリエンテーションフラット部２０に近づくにつれて、樹脂膜２２の幅を徐々に狭くしてもよい。
【００８３】
図１０に示すように、半導体ウエハ２１の中心を基準としてオリエンテーションフラット部２０の反対側の円弧部分２３のみを樹脂膜２２で被覆してもよい。このとき、樹脂膜２２の幅を例えば均一にしてもよい。図１１に示すように、オリエンテーションフラット部２０のみを樹脂膜２２によって被覆してもよい。
【００８４】
また、図８〜１１において、樹脂膜２２の幅を広くするとともに、樹脂膜２２の膜厚を厚くしてもよいし、樹脂膜２２の幅を広くする代わりに、樹脂膜２２の膜厚を厚くしてもよい。
【００８５】
樹脂膜２２の膜厚は、例えばキャリアのスロットに半導体ウエハ２１の外周端部２を挿入することができる程度の厚さや、樹脂膜２２で被覆された半導体ウエハ２１の外周端部が搬送中にキャリアのスロットに接触または衝突しない程度の厚さであるのが好ましい。これにより、半導体ウエハ２１の外周端部２が欠けたり、半導体ウエハ２１が割れたりするのを防ぐことができる。
【００８６】
具体的には、半導体ウエハ２１の外周端部２のおもて面および裏面をそれぞれ被覆する樹脂膜２２の膜厚と半導体ウエハ２１の厚さとの合計が、直径６インチの半導体ウエハ２１の場合に６２５μｍ以下、直径８インチの半導体ウエハ２１の場合に７２５μｍ以下となるように、樹脂膜２２の膜厚を設定するのが望ましい。
【００８７】
また、実施の形態１，２に示すようなオリエンテーションフラット部が形成されていない円形状の半導体ウエハ１においても、例えば、半導体ウエハ１の所定の位置を基準として、上述した図７〜１１に示すように、半導体ウエハ１の外周端部２を樹脂膜で被覆してもよい。所定の位置とは、例えば面方位に基づく位置などである。
【００８８】
また、実施の形態３に示すように、半導体ウエハ１の外周端部２に取付部材を取り付ける場合においても、例えば、半導体ウエハ１の所定の位置を基準として、上述した図８に示すように、半導体ウエハ１の外周端部２の一部に、半導体ウエハ１の外周端部２の全体を被覆する樹脂膜よりも幅の広い取付部材を取り付けてもよい。また、図９〜１１に示すように、半導体ウエハ１の外周端部２の一部に取付部材を取り付けてもよい。
【００８９】
以上、説明したように、実施の形態４によれば、実施の形態１と同様の効果を得ることができる。また、半導体ウエハ２１の外周端部２の一部を樹脂膜２２で被覆したり、局所的に樹脂膜２２の膜厚や幅を変えたりすることで、半導体ウエハ２１の重心を制御することができる。これにより、半導体ウエハ２１がキャリア内で回転することを抑制することができる。例えば、バッチウエット処理中に常にオリエンテーションフラット部２０を処理溶液の液面側に保ちたい場合には、図８〜１０に示すように樹脂膜２２を形成することで、オリエンテーションフラット部２０の反対側の円弧部分２３側に半導体ウエハ２１の重心をおくことができる。これにより、オリエンテーションフラット部２０が処理溶液の液面側から離れる方向に回転することを抑制することができる。
【００９０】
（実施の形態５）
図１２は、樹脂溶液を塗布するための装置の一例を示す斜視図である。図１２に示すように、半導体ウエハ１の中心に吸盤等３１により回転軸体３２を固定し、その回転軸体３２をスタンド３３により支持する。そして、半導体ウエハ１の外周端部２の一部を樹脂溶液３５の中に浸漬させ、その状態で回転軸体３２とともに半導体ウエハ１を一回転させ、半導体ウエハ１の外周端部２の全部に樹脂溶液３５を付着させる。
【００９１】
その際、樹脂溶液３５を貯留する容器３４の底から樹脂溶液３５の液面３６までの高さ（樹脂溶液３５の深さ）ｈを調節し、半導体ウエハ１の外周端部２を常に容器３４の底に接触させながら半導体ウエハ１を回転させる。このようにすることによって、樹脂溶液３５中に浸漬される半導体ウエハ１の外周端部２の深さを容易に制御することができる。つまり、外周端部２に付着する樹脂膜３の幅を容易に制御することができる。例えば、容器３４の底から樹脂溶液３５の液面３６までの高さｈを１０ｍｍにすれば、半導体ウエハ１の外周端部２に１０ｍｍの幅で樹脂膜３を付着させることができる。
【００９２】
半導体ウエハ１の外周端部２に付着した樹脂溶液３５は、半導体ウエハ１の回転により容器３４内の樹脂溶液３５の液面３６から離れて空気に触れると乾燥する。その後、加熱、紫外線照射等によって硬化させ樹脂膜３を形成する。それによって、図３に示すように、半導体ウエハ１の外周端部２およびその両側の面が例えば１０ｍｍの幅で樹脂膜３により被覆される。
【００９３】
半導体ウエハ１の外周端部２を被覆する樹脂膜３の膜厚および幅を局所的に変化させる場合、樹脂溶液３５の液量を半導体ウエハ１の回転に合わせて変化させてもよいし、樹脂溶液３５の液量を変えずに、半導体ウエハ１の鉛直方向の位置を半導体ウエハ１の回転に合わせて変化させてもよい。樹脂膜の厚さは、樹脂溶液の粘度を調整してもよいし、回転塗布と硬化処理とを繰り返すことによって調整しても良い。
【００９４】
以上、説明したように、実施の形態５によれば、実施の形態１〜４と同様の効果を得ることができる。
【００９５】
以上において本発明では、半導体ウエハにエッチング処理および洗浄処理を行うことを例に説明しているが、上述した実施の形態に限らず、半導体ウエハを処理溶液に浸して行うさまざまな処理に適用することが可能である。また、半導体ウエハの外周端部を被覆す部材は、上述した樹脂膜、絶縁物および絶縁物が被覆された金属に限らず、処理溶液に対する耐性を有し、処理溶液よりも比重の大きい材料からなるものであれば種々変更可能である。また、平坦な半導体ウエハに限らず、表面に凹凸を有する半導体ウエハに適用することが可能である。
【産業上の利用可能性】
【００９６】
以上のように、本発明にかかる半導体装置の製造方法は、電力変換装置などに使用されるパワー半導体装置の製造過程で、薄化された半導体ウエハに対してエッチング処理および洗浄処理を行う場合に有用である。
【符号の説明】
【００９７】
１  半導体ウエハ
２  半導体ウエハの外周端部
３  樹脂膜
【図１】
2012094562.tif 000003
【図２】
2012094562.tif 000004
【図３】
2012094562.tif 000005
【図４】
2012094562.tif 000006
【図５】
2012094562.tif 000007
【図６】
2012094562.tif 000008
【図７】
2012094562.tif 000009
【図８】
2012094562.tif 000010
【図９】
2012094562.tif 000011
【図１０】
2012094562.tif 000012
【図１１】
2012094562.tif 000013
【図１２】
2012094562.tif 000014
【図１３】
2012094562.tif 000015
【図１４】
2012094562.tif 000016
【図１５】
2012094562.tif 000017
【図１６】
2012094562.tif 000018